(57)【要約】【課題】基材表面に形成される、溶射皮膜を備える断熱皮膜構造及びその製造方法において、基材の断熱性を高めつつ、溶射皮膜への燃料等の染み込みを抑える。【解決手段】ジルコニア粒子２７を含む酸化物層２５を有する溶射皮膜２１をピストン基材１９表面に形成するとともに、酸化物層２５に形成された気孔部２９に、ＳｉとＯとを含むＳｉＯ系酸化物３１を充填又は略充填する。【選択図】図５
2013185200.tif 000002
【特許請求の範囲】
【請求項１】
基材表面に形成される、溶射皮膜を備える断熱皮膜構造であって、
上記溶射皮膜は、上記基材に対して溶射されたＺｒＯ２含有粒子を含む酸化物層を有し、
上記酸化物層は、その表面から内部にかけて気孔部を有しており、
上記気孔部には、ＳｉとＯとを含むＳｉＯ系酸化物が含まれていることを特徴とする断熱皮膜構造。
【請求項２】
請求項１記載の断熱皮膜構造において、
上記ＳｉＯ系酸化物に、中空状粒子が含まれていることを特徴とする断熱皮膜構造。
【請求項３】
請求項１又は２記載の断熱皮膜構造において、
上記ＳｉＯ系酸化物は、上記気孔部のうち、上記酸化物層の表面から内部に向かって１／２以下の深さまでの気孔部に、含まれていることを特徴とする断熱皮膜構造。
【請求項４】
基材表面に形成される、溶射皮膜を備える断熱皮膜構造の製造方法であって、
溶射原料としてのＺｒＯ２含有粒子を用意し、
上記ＺｒＯ２含有粒子を上記基材に対して溶射して、当該ＺｒＯ２含有粒子と気孔部とを含む酸化物層を形成する溶射工程と、
上記酸化物層の表面に、パーヒドロポリシラザンの溶液、又は、空気中の水分と反応して−Ｓｉ−Ｏ−Ｓｉ−Ｏ−を主鎖とする無機系ポリマーとなる、アルコキシシラン化合物を主成分とする溶液、を塗布して、上記気孔部に含浸させる塗布工程と、
を含むことを特徴とする断熱皮膜構造の製造方法。
【請求項５】
請求項４記載の断熱皮膜構造の製造方法において、
上記パーヒドロポリシラザンの溶液、又は、上記アルコキシシラン化合物を主成分とする溶液の室温における粘度が、１０〜１００００ｍＰａ・ｓであることを特徴とする断熱皮膜構造の製造方法。
【請求項６】
請求項５記載の断熱皮膜構造の製造方法において、
上記パーヒドロポリシラザンの溶液、又は、上記アルコキシシラン化合物を主成分とする溶液の室温における粘度が、５００〜５０００ｍＰａ・ｓであることを特徴とする断熱皮膜構造の製造方法。
【発明の詳細な説明】
【技術分野】
【０００１】
本発明は、基材表面に形成される、溶射皮膜を備える断熱皮膜構造及びその製造方法に関するものである。
【背景技術】
【０００２】
基材表面に形成される断熱構造については、１９８０年代に、エンジンの熱効率を高める方法として、エンジン燃焼室に臨む部分に断熱層を設けることが提案され（例えば、特許文献１）、その後も、セラミックス焼結体からなる断熱層や、低熱伝導性を有するＺｒＯ２粒子を含む溶射層からなる断熱層が提案されている。
【０００３】
しかしながら、セラミックス焼結体は、熱応力や熱衝撃によるクラックの発生、及び、割れの発生といった問題に直面した。このため、特に、ピストンの頂面、シリンダライナの内周面、シリンダヘッドの下面といった比較的大きな面積を有する部分へ、セラミックス焼結体からなる断熱層が適用されたものは実用に至っていない。
【０００４】
一方、溶射層それ自体は、シリンダライナ及びロータリーエンジンのトロコイド面へ採用された実績があるが、これは耐摩耗性の向上を目的としたものであり、断熱性の向上を目的としたものではない。そうして、溶射層を断熱層とするためには、上記のようにＺｒＯ２（ジルコニア）を主体とする低熱伝導材料を溶射することが好ましいが、ジルコニア系の層は、サーメット系の層よりも粒子間の密着性が劣り、熱応力や繰返しの応力による疲労等によってクラックが生じ易いという問題がある。
【０００５】
このような問題を解決するために、例えば、特許文献２では、断熱用薄膜中に、粒子と補強用繊維材とを含ませた構造が提案されている。
【先行技術文献】
【特許文献】
【０００６】
【特許文献１】国際公開第８９／０３９３０号パンフレット
【特許文献２】特開２００９−２４３３５２号公報
【発明の概要】
【発明が解決しようとする課題】
【０００７】
上記特許文献２には、コーティング又は接合との記載だけで、その断熱用薄膜を得る方法について詳細には述べられていないが、粒子を含むこと、及び、断熱性の確保を目的とすることに鑑みれば、断熱用薄膜はある程度ポーラス状（多孔状）であると看做せる。そうすると、特許文献２の断熱用薄膜を、例えばピストンの頂面に設けた場合、燃料噴射弁から噴射された燃料が断熱用薄膜の表面に浸み込んで（気孔部に取り込まれて）しまうことから、未燃損失割合が増加し、熱効率の低下に繋がるおそれがある。
【０００８】
本発明は、かかる点に鑑みてなされたものであり、その目的とするところは、基材表面に形成される、溶射皮膜を備える断熱皮膜構造及びその製造方法において、基材の断熱性を高めつつ、溶射皮膜への燃料等の染み込みを抑える技術を提供することにある。
【課題を解決するための手段】
【０００９】
上記目的を達成するために、本発明に係る断熱皮膜構造及びその製造方法では、熱伝導性の低いＺｒＯ２含有粒子と気孔部とを含む酸化物層を有する溶射皮膜を形成するとともに、当該気孔部に封孔剤としてＳｉＯ系酸化物を充填（又は略充填）するようにしている。
【００１０】
具体的には、第１の発明は、基材表面に形成される、溶射皮膜を備える断熱皮膜構造を対象としている。
【００１１】
そして、上記溶射皮膜は、上記基材に対して溶射されたＺｒＯ２含有粒子を含む酸化物層を有し、上記酸化物層は、その表面から内部にかけて気孔部を有しており、上記気孔部には、ＳｉとＯとを含むＳｉＯ系酸化物が含まれていることを特徴とするものである。
【００１２】
第１の発明によれば、溶射皮膜は、熱伝導性の低いＺｒＯ２含有粒子を含む酸化物層を有していることから、基材の断熱性を向上させることができる。それ故、断熱皮膜構造を、例えば、ピストンの頂面、シリンダライナの内周面、シリンダヘッドの下面等に適用した場合には、エンジンの熱効率を高めることができる。
【００１３】
また、酸化物層の表面から内部にかけて形成された気孔部には、緻密なＳｉＯ系酸化物が充填（又は略充填）されることから、断熱皮膜構造を、例えば、ピストンの頂面、シリンダライナの内周面、シリンダヘッドの下面等に適用した場合には、噴霧された燃料が酸化物層に浸み込む（気孔部に取り込まれる）のを抑えることができる。
【００１４】
さらに、緻密なＳｉＯ系酸化物が気孔部に充填（又は略充填）されることによって、ＺｒＯ２粒子同士が緻密なＳｉＯ系酸化物を介して接着された状態となることから、酸化物層にクラックや剥離が発生するのを抑えることができる。
【００１５】
以上により、基材の断熱性を高めつつ、溶射皮膜への燃料等の染み込みを抑えることができる。
【００１６】
第２の発明は、上記第１の発明において、上記ＳｉＯ系酸化物に、中空状粒子が含まれていることを特徴とするものである。
【００１７】
第２の発明によれば、中空状粒子をＳｉＯ系酸化物に含ませることにより、緻密なＳｉＯ系酸化物の中に、熱伝導性の低い空気が含まれることから、燃料等の染み込みを抑えつつ、断熱性をさらに高めることができる。
【００１８】
第３の発明は、上記第１又は第２の発明において、上記ＳｉＯ系酸化物は、上記気孔部のうち、上記酸化物層の表面から内部に向かって１／２以下の深さまでの気孔部に、含まれていることを特徴とするものである。
【００１９】
第３の発明によれば、ＳｉＯ系酸化物は、酸化物層の表面から内部に向かって１／２以下の深さまでの気孔部に含まれることから、換言すると、酸化物層の少なくとも表面部の気孔部には、緻密なＳｉＯ系酸化物が充填（又は略充填）されることから、燃料等が断熱皮膜に浸み込むのを抑えることができる。
【００２０】
一方、気孔部のうち、酸化物層における少なくとも１／２の深さを超える部位に存在する気孔部は、ＳｉＯ系酸化物によって充填（又は略充填）されないことから、熱伝導性の低い空気によって、高い断熱性を維持することができる。
【００２１】
これらにより、溶射皮膜への燃料等の浸み込みの抑制と、断熱性の向上と、を高い次元で両立することができる。
【００２２】
第４の発明は、基材表面に形成される、溶射皮膜を備える断熱皮膜構造の製造方法を対象としている。
【００２３】
そして、溶射原料としてのＺｒＯ２含有粒子を用意し、上記ＺｒＯ２含有粒子を上記基材に対して溶射して、当該ＺｒＯ２含有粒子と気孔部とを含む酸化物層を形成する溶射工程と、上記酸化物層の表面に、パーヒドロポリシラザンの溶液、又は、空気中の水分と反応して−Ｓｉ−Ｏ−Ｓｉ−Ｏ−を主鎖とする無機系ポリマーとなる、アルコキシシラン化合物を主成分とする溶液、を塗布して、上記気孔部に含浸させる塗布工程と、を含むことを特徴とするものである。
【００２４】
第４の発明によれば、気孔部に含浸されたパーヒドロポリシラザン、又は、アルコキシシラン化合物を主成分とする溶液は、空気中の水分と反応して、それぞれ、緻密なシリカ（ＳｉＯ２）、又は、−Ｓｉ−Ｏ−Ｓｉ−Ｏ−を主鎖とする無機系ポリマーに転化することから、換言すると、ＳｉとＯとを含むＳｉＯ系酸化物に転化することから、上記第１の発明と同様の効果を得ることができる。
【００２５】
第５の発明は、上記第４の発明において、上記パーヒドロポリシラザンの溶液、又は、上記アルコキシシラン化合物を主成分とする溶液の室温における粘度が、１０〜１００００ｍＰａ・ｓであることを特徴とするものである。
【００２６】
第５の発明によれば、パーヒドロポリシラザンの溶液、又は、アルコキシシラン化合物を主成分とする溶液の室温における粘度が、１０〜１００００ｍＰａ・ｓであることから、かかる溶液を酸化物層の表面に塗布しても、酸化物層における１／２の深さを超える部位までは浸透し難くなる。このため、パーヒドロポリシラザン、又は、アルコキシシラン化合物を主成分とする溶液が、ＳｉとＯとを含むＳｉＯ系酸化物に転化しても、酸化物層の表面から内部に向かって１／２以下の深さまでの気孔部には、ＳｉＯ系酸化物が含まれる一方、酸化物層における少なくとも１／２の深さを超える部位に存在する気孔部には、熱伝導性の低い空気が含まれることになり、これにより、上記第３の発明と同様の効果を得ることができる。
【００２７】
第６の発明は、上記第５の発明において、上記パーヒドロポリシラザンの溶液、又は、上記アルコキシシラン化合物を主成分とする溶液の室温における粘度が、５００〜５０００ｍＰａ・ｓであることを特徴とするものである。
【００２８】
第６の発明によれば、上記パーヒドロポリシラザンの溶液、又は、上記アルコキシシラン化合物を主成分とする溶液が、酸化物層における１／２の深さを超える部位まで浸透するのをより一層抑えることができる。
【発明の効果】
【００２９】
本発明に係る断熱皮膜構造及びその製造方法によれば、熱伝導性の低いＺｒＯ２含有粒子を含む酸化物層を有する溶射皮膜が形成されることから、基材の断熱性を向上させることができる。また、酸化物層の気孔部には、緻密なＳｉＯ系酸化物が充填（又は略充填）されることから、噴霧された燃料等が溶射皮膜に浸み込むのを抑えることができる。さらに、緻密なＳｉＯ系酸化物が気孔部に充填（又は略充填）されることによって、ＺｒＯ２粒子同士が緻密なＳｉＯ系酸化物を介して接着された状態となることから、酸化物層にクラックや剥離が発生するのを抑えることができる。
【図面の簡単な説明】
【００３０】
【図１】実施形態１に係るエンジン構造を示す断面図である。
【図２】仕様が相異なるエンジンの幾何学的圧縮比と図示熱効率との関係を示すグラフ図である。
【図３】仕様が相異なるエンジンの空気過剰率λと図示熱効率との関係を示すグラフ図である。
【図４】アルミ合金製ピストンの断熱皮膜構造を示す断面図である。
【図５】同ピストンの溶射皮膜を模式的に示す拡大断面図である。
【図６】パーミエイトと水との反応を模式的に説明する図である。
【図７】断熱皮膜構造の製造方法を示すフローチャートである。
【図８】断熱皮膜構造の組織写真であり、同図（ａ）は、ＳＥＭ像であり、同図（ｂ）は、ＥＰＭＡで分析したＳｉの分布像である。
【図９】実施例並びに比較例１及び比較例２の未燃損失割合（％）を示す図である。
【図１０】実施例並びに比較例１及び比較例２の図示熱効率（％）を示す図である。
【図１１】同ピストンの溶射皮膜を模式的に示す拡大断面図である。
【図１２】実施例並びに比較例の図示熱効率（％）を示す図である。
【発明を実施するための形態】
【００３１】
以下、本発明の実施形態を図面に基づいて詳細に説明する。
【００３２】
（実施形態１）
実施形態１は、本発明に係る断熱皮膜構造を、図１に示すエンジンのピストンに採用したものである。
【００３３】
〈エンジンの特徴〉
このエンジンは、直列４気筒２Ｌガソリンエンジンであり、図１中の符号３はシリンダブロックを、符号５はシリンダヘッドを、符号７は吸気ポート９を開閉する吸気バルブを、符号１１は排気ポート１３を開閉する排気バルブを、符号１５は燃料噴射弁を、それぞれ示している。エンジンの燃焼室は、ピストン１の頂面、シリンダブロック３の内周面、シリンダヘッド５の下面、及び、吸排気バルブ７，１１の傘部前面（燃焼室に臨む面）で形成される。ピストン１の頂面には、キャビティ１７が形成されている。なお、図１では、点火プラグを図示省略している。
【００３４】
ところで、エンジンの熱効率は、理論的には、幾何学的圧縮比を高める程、また、作動ガスの空気過剰率を大きくする程、高くなることが知られているが、実際には、圧縮比を高める程、また、空気過剰率を大きくする程、外部に熱として奪われるエネルギーである冷却損失が大きくなるため、圧縮比や空気過剰率の増大による熱効率の改善は頭打ちになる。
【００３５】
すなわち、冷却損失は、作動ガスからエンジン燃焼室壁への熱伝達率、その伝熱面積、及び、ガス温と壁温との温度差に依存し、また、熱伝達率は、ガス圧及び温度の関数であることから、圧縮比及び空気過剰率の増大によりガス圧及び温度が高くなると、熱伝達率が高くなり且つ壁温とガス温との温度差が大きくなることによって、冷却損失が大きくなる。このため、圧縮比２０以上の超高圧縮比にすることは、冷却損失のために実現できていないのが現状である。
【００３６】
翻って、本実施形態のエンジンは、幾何学的圧縮比ε＝２０〜５０とされ、少なくとも部分負荷域での空気過剰率λ＝２．５〜６．０で運転されるリーンバーンエンジンである。このため、その圧縮比ε及び空気過剰率λに見合う所期の熱効率を得るには、エンジンの冷却損失を大幅に低減させなければ、換言すると、エンジンの断熱性を高くしなければならない。この点をモデル計算による図示熱効率に基いて説明するべく、圧縮比εを増大させていった際、燃焼室を断熱構造にするか否かで、また、空気過剰率λの大小で、図示熱効率がどのように影響されるかをモデル計算した。
【００３７】
図２はその結果を示す。同図において、「断熱なし」は、燃焼室に断熱構造を採用していない従来のエンジンを意味し、「断熱あり」は、燃焼室に断熱構造を採用していない従来のエンジンよりも燃焼室の断熱率を５０％高めたエンジンを意味する。なお、「200kPa」及び「500kPa」はそれぞれエンジン負荷の大きさを表す。
【００３８】
まず、「断熱なし 200kPa λ＝１」の場合、圧縮比εの増大に伴って図示熱効率が増大しているが、圧縮比ε＝５０を超えても図示熱効率は大きく改善せず、圧縮比ε＝５０での理論効率は８０％程度であるから、当該エンジンの図示熱効率はかなり低い。この差の大部分は冷却損失及び排気損失である。
【００３９】
「断熱なし 200kPa λ＝２」の場合、空気過剰率の増加により比熱比が小さくなるため、図示熱効率が高くなっているが、それでも、理論効率からみれば低い。「断熱なし 200kPa λ＝４」及び「断熱なし 200kPa λ＝６」をみると、圧縮比εが１５又は２５を超えると、該圧縮比εが大きくなるほど図示熱効率が低下している。これは、空気過剰率λが大きい（混合気の空気密度が高い）ことから、高圧縮比になると燃焼時のガス圧が非常に高くなり、ガス圧及び温度の関数である熱伝達率が高くなって冷却損失が大きくなるためである。すなわち、空気過剰率λの増大（比熱比の増大）による熱効率の上昇を上回って冷却損失が大きくなるためである。
【００４０】
これに対して、「断熱あり 200kPa λ＝２．５」では、圧縮比εの増大に伴って図示熱効率が増大している。空気過剰率λを高めた「断熱あり 200kPa λ＝６」では、圧縮比εが４０を超えると、図示熱効率が若干下がり気味になるものの、図示熱効率は圧縮比ε＝２０〜５０において非常に高い値になっている。エンジン負荷を高めた「断熱あり 500kPa λ＝２．５」でも、図示熱効率は圧縮比ε＝２０〜５０において高い値になっている。
【００４１】
図３は空気過剰率λと図示熱効率との関係をみたグラフである。「断熱なし 200kPa ε＝１５」では、空気過剰率λ＝４．５付近で図示熱効率がピークになり、それよりも空気過剰率λが増大するほど図示熱効率が低下している。これに対して、「断熱あり 200kPa ε＝４０」では、空気過剰率λ＝６．０付近で図示熱効率がピークになっている。圧縮比εが高いことと、断熱による冷却損失抑制の効果である。
【００４２】
上記リーンバーンエンジンの場合、少なくとも部分負荷域では空気過剰率λ＝２．５以上で運転するから、ＮＯｘ発生の抑制に有利になる。圧縮比εが高くなると、燃焼温度が高くなるが、空気過剰率λをエンジン負荷が高くなるほど大きくなるように制御することにより、燃焼最高温度が１８００（Ｋ）を越えないようにしてＮＯｘ発生を抑制することができる。
【００４３】
また、図示は省略するが、上記エンジンの吸気系には吸気を冷却するインタークーラーが設けられている。これにより、圧縮開始時の筒内ガス温度が低くなり、燃焼時のガス圧及び温度の上昇が抑えられ、冷却損失の低減（図示熱効率の改善）に有利になる。
【００４４】
〈断熱皮膜構造〉
そこで、以下では、上記超高圧縮比ε＝２０〜５０及び高空気過剰率λ＝２．５〜６．０で運転されるエンジンにおける、図示熱効率を高める上で必要となる冷却損失低減のための断熱皮膜構造について説明する。図４は、ピストンの断熱皮膜構造を示す断面図である。このピストン１は、エンジンの燃焼室を形成する頂面に溶射皮膜２１を備えており、かかる溶射皮膜２１は、ピストン基材１９の頂面全体に亘って形成されたアンダーコート２３と、当該アンダーコート２３を覆う酸化物層２５と、を有している。
【００４５】
ピストン基材１９は、例えば鋳物用アルミ合金ＡＣ８Ａ（熱伝導率；１４１．７（Ｗ／（ｍ・Ｋ））、容積比熱；２３００（ｋＪ／（ｍ３・Ｋ）））で成形することができる。なお、ピストン基材１９は、他のアルミ合金で成形してもよいし、鋳鉄製ピストンとしてもよい。
【００４６】
アンダーコート２３は、酸化物層２５のピストン基材１９への密着性をよくするとともに、酸化物層２５とピストン基材１９との熱膨張差を緩和する役割を果たすものであり、Ｎｉ−Ｃｒ合金をピストン基材１９の頂面に対してプラズマ溶射することにより、約１００（μｍ）の厚さで形成されている。なお、Ｎｉ−Ｃｒ合金としては、例えばＮｉ−２０Ｃｒ合金（熱伝導率；１２．６（Ｗ／（ｍ・Ｋ））、容積比熱；３６６０（ｋＪ／（ｍ３・Ｋ）））を採用することができる。
【００４７】
酸化物層２５は、図５に示すように、ピストン基材１９の頂面に溶射された多数のジルコニア粒子（ＺｒＯ２含有粒子）２７と、当該酸化物層２５の表面から内部にかけて形成された気孔部（空隙）２９とを含み、かかる気孔部２９に、本発明でいうところのＳｉとＯとを含むＳｉＯ系酸化物３１である、−Ｓｉ−Ｏ−Ｓｉ−Ｏ−を主鎖とする無機系ポリマー又はシリカガラスが充填又は略充填され（含まれ）ている。
【００４８】
ジルコニア粒子２７の材料としては、例えば、安定化剤としてイットリアを用いた部分安定化ジルコニア（ＺｒＯ２−Ｙ２Ｏ３）を用いることができ、溶射原料としてのジルコニア粒子２７は、粒径分布範囲が４５〜１２５μｍである略中空球状に形成されている。そうして、酸化物層２５は、不図示のプラズマ溶射装置を用いて、アンダーコート処理が施されたピストン基材１９の頂面にジルコニア粒子２７を溶射し、溶射熱により軟化したジルコニア粒子２７がピストン基材１９に衝突して扁平状に変形して堆積することで、約９００（μｍ）の厚さで且つ気孔率１３（ｖｏｌ％）の多孔質に形成されている。なお、酸化物層２５の気孔率は、ジルコニア粒子２７の粒径や溶射速度を調整することで調整可能であり、５〜４０（ｖｏｌ％）が好ましく、１０〜２５（ｖｏｌ％）がより好ましい。また、各気孔部２９の大きさは、１〜１００（μｍ）が好ましい。
【００４９】
このように、断熱性を高めるべく、皮膜材料としてピストン基材１９よりも熱伝導率が低い部分安定化ジルコニアを用いるとともに、酸化物層２５を気孔率１３（ｖｏｌ％）の多孔質に形成することにより、溶射皮膜２１の熱伝導率は０．８（Ｗ／（ｍ・Ｋ））になる。しかしながら、このような多孔質の溶射皮膜２１をピストン１の頂面に形成すると、ガソリン（燃料）と空気の混合気が燃焼室に噴霧された際に、ガソリンが溶射皮膜２１に浸み込んで（気孔部２９に取り込まれて）しまい、未燃損失割合が増加し、熱効率の低下につながるおそれがある。
【００５０】
そこで、本実施形態の断熱皮膜構造では、酸化物層２５の表面に、空気中の水分と反応して−Ｓｉ−Ｏ−Ｓｉ−Ｏ−を主鎖とする無機系ポリマーとなる、アルコキシシラン化合物を主成分とする溶液、又は、パーヒドロポリシラザンの溶液を塗布して、上述の如く、−Ｓｉ−Ｏ−Ｓｉ−Ｏ−を主鎖とする緻密な無機系ポリマー又はシリカガラスを気孔部２９に充填又は略充填する（含ませる）ことにより、噴霧されたガソリンが溶射皮膜２１に浸み込むのを抑制している。
【００５１】
−Ｓｉ−Ｏ−Ｓｉ−Ｏ−を主鎖とする無機系ポリマーを形成する、アルコキシシラン化合物を主成分とする溶液としては、例えば、ディ・アンド・ディ社製のパーミエイトを用いることができる。このパーミエイトは、シリコーン樹脂の原料となるアルコキシラン化合物を主成分として無溶剤１液型の封孔剤であり、アルコキシラン化合物の他にその部分加水分解縮合物（オリゴマー）や硬化触媒を含んでおり、図６に示すように、空気中の水分と反応し、無機系ポリマーになり硬化し、ＳｉとＯとが連続的に結合したＳｉＯ系酸化物３１を形成して、酸化物層２５に存在する気孔部２９を塞ぐことになる。なお、図６中のＲは、ＣＨ３等の炭化水素基を意味する。
【００５２】
また、シリカガラスを形成する、パーヒドロポリシラザンの溶液としては、ＡＺエレクトロニック・マテリアルズ社製のアクアミカを用いることができる。このアクアミカは、パーヒドロポリシラザンを主成分とする封孔剤であり、パーヒドロポリシラザンの他に有機溶剤や触媒を含んでおり、空気中の水分と反応して、シリカガラス（ＳｉＯ２）に転化して、酸化物層２５に存在する気孔部２９を塞ぐことになる。
【００５３】
このように、緻密な無機系ポリマー又はシリカガラスによって気孔部２９を塞ぐことで、本実施形態の断熱皮膜構造では、噴霧されたガソリンが溶射皮膜２１に浸み込むのを抑制することが可能になる。なお、封孔処理を施した溶射皮膜２１では、熱伝導率が極めて低い気孔部２９の空気を、これよりも熱伝導率が高い無機系ポリマー又はシリカガラスで置き換えるため、その熱伝導率は、封孔処理を施していない溶射皮膜２１の熱伝導率（０．８（Ｗ／（ｍ・Ｋ）））よりも若干高めになるものの、１．２（Ｗ／（ｍ・Ｋ））程度に抑えられる。
【００５４】
〈断熱皮膜構造の製造方法〉
次に、図７に示すフローチャートに基づいて、実施形態１に係る断熱皮膜構造の製造方法について説明する。
【００５５】
先ず、ステップＳ１では、プラズマ溶射ガンを用いて、ピストン基材１９の頂面に、Ｎｉ−２０Ｃｒ合金をプラズマ溶射して、厚さ約１００（μｍ）のアンダーコート２３を形成する。
【００５６】
次いで、ステップＳ２では、同じくプラズマ溶射ガンを用いて、出力２５〜５０（ｋＷ）、Ａｒガス流量３５〜５０（Ｌ／ｍｉｎ）、Ｈ２ガス流量１０〜２０（Ｌ／ｍｉｎ）、溶射距離５０〜１５０（ｍｍ）、溶射粒子供給量２０〜５０（ｇ／ｍｉｎ）の溶射条件で、アンダーコート処理が施されたピストン基材１９の頂面に、上記部分安定化ジルコニア（ＺｒＯ２−Ｙ２Ｏ３）をプラズマ溶射して、厚さ約９００（μｍ）且つ気孔率１３（ｖｏｌ％）の酸化物層２５を形成する（溶射工程）。なお、プラズマ溶射ガンとしては、例えば、Sulzer Metco社製のＦ４型プラズマ溶射ガンを用いることができる。
【００５７】
次のステップＳ３では、ステップＳ２で形成された酸化物層２５の表面に、例えば、液状の封孔剤であるパーミエイトを塗布して、気孔部２９に含浸させる（塗布工程）。
【００５８】
次いで、ステップＳ４では、ステップＳ３で塗布されたパーミエイトのうち、気孔部２９に含浸することなく酸化物層２５の表面に吹き出ている、余分なパーミエイトを布で拭き取る。
【００５９】
次のステップＳ５では、予備乾燥として、酸化物層２５表面のパーミエイトが拭き取られたピストン１を、室温で指触硬化させる（指触硬化とは、指触しても硬化皮膜に変化が見られない程度に硬化している状態をいう。）。
【００６０】
次いで、ステップＳ６では、硬化処理として、予備乾燥されたピストン１を、４０〜１５０℃で所定時間熱処理する。なお、封孔剤として、アクアミカを用いる場合にも室温で指触硬化させた後、４０〜１５０℃で所定時間熱処理を行う。
【００６１】
図８は、このようにして形成された断熱皮膜構造を、ＥＰＭＡにより分析した結果を示しており、同図（ａ）は、ＳＥＭ像であり、同図（ｂ）は、Ｓｉの分布を示した像である。図８（ｂ）において断熱皮膜にＳｉの分布が確認でき、上記製造方法により形成された酸化物層２５には、当該酸化物層２５の表面から内部にかけて、Ｓｉが充填されていることが確認できる。
【００６２】
〈断熱性および燃料の染み込み抑制の改善効果〉
本実施形態にかかる断熱皮膜構造による、断熱性および燃料の染み込み抑制の改善効果を確認するために、所定の評価条件の下で、実施例および比較例について図示熱効率（％）および未燃損失割合（％）をそれぞれ求め、これらの結果を対比した。
【００６３】
より詳しくは、鋳物用アルミ合金ＡＣ８Ａ製のピストンを比較例１とした。また、比較例１のピストンの頂面に、Ｆ４型プラズマ溶射ガンを用いて、出力３５（ｋＷ）、Ａｒガス流量４０（Ｌ／ｍｉｎ）、Ｈ２ガス流量１５（Ｌ／ｍｉｎ）、溶射距離１００（ｍｍ）、溶射粒子供給量４０（ｇ／ｍｉｎ）の溶射条件で、Ｎｉ−２０Ｃｒ合金を溶射して、厚さ１００（μｍ）のアンダーコートを形成するとともに、イットリアを用いた部分安定化ジルコニア粒子（ＺｒＯ２−Ｙ２Ｏ３）を溶射して、気孔率１３（ｖｏｌ％）且つ厚さ９００（μｍ）の酸化物層を形成したものを比較例２とした。
【００６４】
一方、比較例２のピストンの頂面に形成された酸化物層の気孔部を、パーミエイトを用いて封孔処理したものを実施例１とした。
【００６５】
そうして、これら３種類のピストンについて、同じ評価条件、すなわち、排気量１９９８．８（ＣＣ）、４気筒、圧縮比２０、空気過剰率２．５及び回転数２０００（ｒｐｍ）の条件で、図示熱効率（％）および未燃損失割合（％）をそれぞれ求めた。
【００６６】
図９は、実施例１並びに比較例１及び比較例２の未燃損失割合（％）を示す図である。図９に示すように、封孔処理を施した実施例１では、封孔処理を施していない比較例２よりも未燃損失割合（％）が大きく改善されていることが分かる。これにより、−Ｓｉ−Ｏ−Ｓｉ−Ｏ−を主鎖とする無機系ポリマーを気孔部に充填することによって、噴霧されたガソリンが酸化物層に浸み込むのを抑制できることが確認できた。なお、実施例１は、溶射皮膜を形成していない比較例１よりも未燃損失割合（％）が改善されているが、これは、実施例１では溶射皮膜の存在により燃焼状態が改善されていることによるものと推測される。
【００６７】
図１０は、実施例１並びに比較例１及び比較例２の図示熱効率（％）を示す図である。図１０に示すように、溶射皮膜を形成した実施例１では、溶射皮膜を形成していない比較例１よりも図示熱効率が大きく改善されていることが分かる。これにより、熱伝導率の低いジルコニア粒子を含む酸化物層を形成することにより、エンジンの冷却損失が低減することが、換言すると、エンジンの断熱性が向上することが確認できた。なお、比較例２は、溶射皮膜を形成していない比較例１よりも図示熱効率（％）が低下しているが、これは、気孔部による未燃損失割合の悪化に起因する図示熱効率の低下が、溶射皮膜による断熱性の向上に起因する図示熱効率の上昇を上回っているためと考えられる。
【００６８】
−効果−
本実施形態によれば、溶射皮膜２１は、熱伝導性の低いジルコニア粒子２７を含む酸化物層２５を有していることから、ピストン１の頂面の断熱性を向上させて、エンジンの熱効率を高めることができる。
【００６９】
また、気孔部２９に含浸された、アルコキシシラン化合物を主成分とする溶液は、空気中の水分と反応して−Ｓｉ−Ｏ−Ｓｉ−Ｏ−を主鎖とする無機系ポリマーに転化し、また、パーヒドロポリシラザンは、空気中の水分と反応して緻密なシリカ（ＳｉＯ２）に転化することから、溶射皮膜２１の表面から内部にかけて形成された気孔部２９には、緻密なＳｉＯ系酸化物３１が充填（又は略充填）されることになるので、噴霧された燃料が溶射皮膜２１に浸み込むのを抑えることができる。
【００７０】
さらに、緻密なＳｉＯ系酸化物３１が気孔部２９に充填（又は略充填）されることによって、ＺｒＯ２粒子同士が緻密なＳｉＯ系酸化物を介して接着された状態となることから、溶射皮膜２１にクラックや剥離が発生するのを抑えることができる。
【００７１】
（実施形態２）
本実施形態は、酸化物層２５に意図的に気孔部２９を残している点、及び、ＳｉＯ系酸化物３１に中空状粒子３３が含まれている点が、上記実施形態１と異なるものである。以下、上記実施形態１と異なる点について説明する。
【００７２】
〈断熱皮膜構造〉
上記実施形態１では、酸化物層２５に存在する気孔部２９を、ＳｉＯ系酸化物３１によってほぼ全て塞ぐようにしたが、本実施形態の断熱皮膜構造では、熱伝導率の極めて低い空気を積極的に残すべく、図１１に示すように、ＳｉとＯとを含むＳｉＯ系酸化物３１が、酸化物層２５に存在する気孔部２９のうち、酸化物層２５の表面から内部に向かって１／２以下の深さまでの気孔部２９に含まれるようにしている。すなわち、この断熱皮膜構造では、酸化物層２５の表面から内部に向かって１／２以下の深さまでの気孔部２９には、ＳｉＯ系酸化物３１が含まれている一方、酸化物層２５における少なくとも１／２の深さを超える部位に存在する気孔部２９には、熱伝導性の低い空気が含まれており、断熱性がさらに高まるようになっている。
【００７３】
なお、ＳｉとＯとを含むＳｉＯ系酸化物３１が形成される範囲を、酸化物層２５の１／２以下の深さまでに抑えるには、例えば増粘剤を加えてパーミエイト又はアクアミカの粘度を上げてから、酸化物層２５の表面に塗布すればよい。この場合、パーミエイト又はアクアミカの室温における粘度は、１０〜１００００（ｍＰａ・ｓ）が好ましく、５００〜５０００（ｍＰａ・ｓ）がより好ましい。
【００７４】
さらに、この断熱皮膜構造では、更なる断熱性の向上を図るべく、ＳｉとＯとを含むＳｉＯ系酸化物３１に中空状粒子３３を含ませるようにしている。中空状粒子３３としては、アルミナバブル、フライアッシュバルーン、シラスバルーン、シリカバルーン、エアロゲルバルーン等のセラミック系中空状粒子、その他の無機系中空状粒子採用することができる。各々の材質及び粒径は表１の通りである。
【００７５】
【表１】
2013185200.tif 000003
【００７６】
例えば、フライアッシュの化学組成は、ＳｉＯ２；４０．１〜７４．４％、Ａｌ２Ｏ３；１５．７〜３５．２％、Ｆｅ２Ｏ３；１．４〜１７．５％、ＭｇＯ；０．２〜７．４％、ＣａＯ；０．３〜１０．１％（以上は質量％）である。シラスバルーンの化学組成は、ＳｉＯ２；７５〜７７％、Ａｌ２Ｏ３；１２〜１４％、Ｆｅ２Ｏ３；１〜２％、Ｎａ２Ｏ；３〜４％、Ｋ２Ｏ；２〜４％、IgLoss；２〜５％（以上は質量％）である。
【００７７】
これらの中空状粒子３３の１種を含む酸化物層２５は、中空状粒子３３を混入したパーミエイト又はアクアミカを、酸化物層２５の表面に塗布するだけで、簡単に得ることができる。なお、上記例示した中空状粒子３３の場合、その熱伝導率は０．０３〜０．３Ｗ／(ｍ・Ｋ)程度であり、その容積比熱は２００〜１９００ｋＪ／(ｍ３・Ｋ)程度になる。
【００７８】
〈断熱性の改善効果〉
本実施形態にかかる断熱皮膜構造による、断熱性の改善効果を確認するために、上記実施形態１と全く同じ評価条件で、実施例および比較例について図示熱効率（％）をそれぞれ求め、これらの結果を対比した。
【００７９】
実施例１並びに比較例１及び比較例２は、上記実施形態１のものと全く同じとした。また、−Ｓｉ−Ｏ−Ｓｉ−Ｏ−を主鎖とする無機系ポリマーを、酸化物層の表面から内部に向かって１／２の深さまでの気孔部にしか含まれないようにするとともに、かかる無機系ポリマーにシラスバルーンを含ませたこと以外は、実施例１と同様のものを実施例２とした。
【００８０】
そうして、これら４種類のピストンについて、上記実施形態１と全く同じ評価条件で図示熱効率（％）をそれぞれ求めた。
【００８１】
図１２は、実施例１及び実施例２並びに比較例１及び比較例２の図示熱効率（％）を示す図である。図１２に示すように、本実施形態に係る実施例２では、実施例１並びに比較例１及び比較例２よりも図示熱効率（％）が改善されていることが分かる。これにより、酸化物層に気孔部を積極的に残すとともに、ＳｉＯ系酸化物に中空状粒子を含ませることにより、エンジンの断熱性が向上することが確認できた。
【００８２】
−効果−
本実施形態によれば、緻密なＳｉＯ系酸化物３１の中に、中空状粒子３３により熱伝導性の低い空気が含まれることから、燃料等の染み込みを抑えつつ、断熱性をさらに高めることができる。
【００８３】
また、パーヒドロポリシラザンの溶液、又は、アルコキシシラン化合物を主成分とする溶液の室温における粘度が、１０〜１００００ｍＰａ・ｓであることから、かかる溶液を溶射皮膜２１の表面に塗布しても、酸化物層２５における１／２の深さを超える部位までは浸透し難くなる。このため、パーヒドロポリシラザン、又は、アルコキシシラン化合物を主成分とする溶液が、ＳｉとＯとを含むＳｉＯ系酸化物３１に転化しても、酸化物層２５の表面から内部に向かって１／２以下の深さまでの気孔部２９には、ＳｉＯ系酸化物３１が含まれる一方、酸化物層２５における１／２の深さを超える部位に存在する気孔部２９には、熱伝導性の低い空気が含まれることになる。これにより、酸化物層２５の少なくとも表面部の気孔部２９には、緻密なＳｉＯ系酸化物３１が充填（又は略充填）されることから、燃料等が溶射皮膜２１に浸み込むのを抑えることができる一方、気孔部２９のうち、酸化物層２５における１／２の深さを超える部位に存在する気孔部２９は、ＳｉＯ系酸化物３１によって充填（又は略充填）されないことから、熱伝導性の低い空気による断熱性を維持することができる。
【００８４】
（その他の実施形態）
本発明は、実施形態に限定されず、その精神又は主要な特徴から逸脱することなく他の色々な形で実施することができる。
【００８５】
上記各実施形態では、本発明に係る断熱皮膜構造を、ピストン１の頂面に適用したが、これに限らず、例えば、シリンダブロック３の内周面、シリンダヘッド５の下面に適用してもよい。また、本発明に係る断熱皮膜構造は、エンジンに限らず、断熱性が要求されるその他のものに適用してもよい。
【００８６】
さらに、上記各実施形態では、ジルコニア粒子として、略中空球状のものを用いたが、これに限らず、略中実球状のものを用いてもよい。
【００８７】
また、上記実施形態２では、ＳｉＯ系酸化物３１に中空状粒子３３を含ませるようにしたが、これに限らず、中空状粒子３３を含ませないようにしてもよいし、上記実施形態１の場合にも、すなわち、酸化物層２５に含まれる気孔部２９のほぼ全てを塞ぐように形成されたＳｉＯ系酸化物３１にも、中空状粒子３３を含ませるようにしてもよい。
【００８８】
さらに、上記各実施形態では、アンダーコートとしてＮｉ−Ｃｒ合金を用いたが、これに限らず、例えば、Ｎｉ−Ａｌ合金を用いてもよい。
【００８９】
また、上記各実施形態では、アンダーコート２３の層厚を約１００（μｍ）、また、酸化物層２５の層厚を約９００（μｍ）としたが、アンダーコート２３及び酸化物層２５の層厚は、特に限定しない。
【００９０】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００９１】
以上説明したように、本発明は、基材表面に形成される、溶射皮膜を備える断熱皮膜構造及びその製造方法等について有用である。
【符号の説明】
【００９２】
１９    ピストン基材
２１    溶射皮膜
２５    酸化物層
２７    ジルコニア粒子（ＺｒＯ２含有粒子）
２９    気孔部
３１    ＳｉＯ系酸化物
３３    中空状粒子
Ｓ２    溶射工程
Ｓ３    塗布工程
【図１】
2013185200.tif 000004
【図２】
2013185200.tif 000005
【図３】
2013185200.tif 000006
【図４】
2013185200.tif 000007
【図５】
2013185200.tif 000008
【図６】
2013185200.tif 000009
【図７】
2013185200.tif 000010
【図９】
2013185200.tif 000011
【図１０】
2013185200.tif 000012
【図１１】
2013185200.tif 000013
【図１２】
2013185200.tif 000014
【図８】
2013185200.tif 000015